(57)【要約】      （修正有）【課題】２００℃以上の高温領域でも使用可能な誘電体組成物及びこれを用いた電子部品を提供すること。【解決手段】誘電体組成物は、一般式がＣａＴｉ１−ａＺｒａＳｉＯ５であり、ａは、０．１≦ａ≦０．３であり、この範囲を満たすことにより、容量変化率が小さく、比誘電率および比抵抗の高いものとなる。【選択図】図１
2015180587.tif 000002
【特許請求の範囲】
【請求項１】
主成分が、一般式ＣａＴｉ１−ａＺｒａＳｉＯ５で示され、ａは、０．１≦ａ≦０．３であることを特徴とする、誘電体組成物。
【請求項２】
Ｍｎ、Ｃｏから選択される少なくとも１種の元素を含む第１副成分を有し、該第１副成分は、前記主成分１００モルに対して、０モル≦第１副成分≦１０モルである、請求項１記載の誘電体組成物。
【請求項３】
Ｍｇを含む第２副成分を有し、該第２副成分は、前記主成分１００モルに対して、０モル≦第２副成分≦１０モルである、請求項１または２に記載の誘電体組成物。
【請求項４】
Ｖ、Ｎｂ、Ｔａから選択される少なくとも１種の元素を含む第３副成分を有し、該第３副成分は、前記主成分１００モルに対して、０モル≦第３副成分≦１０モルである、請求項１から３のいずれかに記載の誘電体組成物。
【請求項５】
Ｒの元素（ただし、Ｒは希土類元素から選択される少なくとも１種の元素）を含む第４副成分を有し、該第４副成分の含有量は、前記主成分１００モルに対して、０モル≦第４副成分≦１０モルである、請求項１から４のいずれかに記載の誘電体組成物。
【請求項６】
前記第４副成分がＹ、Ｇｄ、Ｔｂ、Ｄｙ、Ｈｏから選択される少なくとも１種であることを特徴とする、請求項１から５のいずれかに記載の誘電体組成物。
【請求項７】
Ｓｉ、Ｌｉ、Ｂ、Ａｌから選択される少なくとも１種の元素を含む第５副成分を有し、該第５副成分の含有量が、前記主成分１００モルに対して、０モル≦第５副成分≦２０モルである、請求項１から６のいずれかに記載の誘電体組成物。
【請求項８】
請求項１から７のいずれかに記載の誘電体組成物からなる誘電体層を有する電子部品。
【発明の詳細な説明】
【技術分野】
【０００１】
本発明は、誘電体組成物に関するものであり、特に車載用のような高温領域で使用される電子部品に関するものである。
【背景技術】
【０００２】
例えば、積層セラミックコンデンサはその信頼性の高さやコストの安さから、多くの電子機器に用いられている。その中で、１２５℃や１５０℃などの高温での動作を保証しているものがあり、主に車載用で使用されている。近年、車載用で用いられる電子機器に対し、さらなる高温保証が要求される傾向がある。そのため、２００℃以上という高温領域でも使用可能な積層セラミックコンデンサが必要とされる。
【０００３】
このような高温で動作保証する誘電体組成物は、静電容量の温度に対する変化（容量変化率）が小さく、比抵抗が低下しない特性であることが望ましい。
また高温環境下における、耐圧が低下しないために、内部電極間を厚くする傾向があるが、積層セラミックコンデンサの高容量化には、厚みに依存しない誘電体組成物が求められている。
すなわち、高温で動作保証する積層セラミックコンデンサの誘電体組成物は、容量変化率が小さく、比抵抗および比誘電率が高いことが必要である。
【０００４】
容量変化率が小さい誘電体としては、特許文献１に（（ＣａｘＳｒ１−ｘ）Ｏ）ｍ（（ＴｉｙＺｒ１−ｙ）Ｏ２）、０≦ｘ≦１、０≦ｙ≦０．１０、０．７５≦ｍ≦１．０４の磁器組成物が開示されている。
【０００５】
しかしながら、前記磁器組成物は、比誘電率が２９〜４５程度と低く、所望の容量を得ることができないという問題があった。
【０００６】
また、特許文献２には、ＣａＯ、ＴｉＯ２、及びＳｉＯ２の３成分組成において、ＴｉＯ２の一部がＳｎＯ２，ＭｎＯ２，及びＺｒＯ２からなる群から選択される１種あるいは２種以上の成分により置換されている組成を備える、磁器組成物が開示されている。
【０００７】
しかし、前記磁器組成物は、ミリ波周波数帯域での大きな誘電正接（ｔａｎδ）を有する誘電体材料に関するものであり、高温環境下における誘電特性について、何ら開示されていない。
【先行技術文献】
【特許文献】
【０００８】
【特許文献１】特開平１０−３３５１６９号公報
【特許文献２】特開２００２−２９３６１６号公報
【発明の概要】
【発明が解決しようとする課題】
【０００９】
本発明は、上記課題に鑑みてなされたものであって、高温環境下において、容量変化率が小さく、比誘電率及び比抵抗が高い誘電体組成物および電子部品を提供するものである。
【課題を解決するための手段】
【００１０】
上記目的を達成するため、本発明に係る誘電体組成物は、主成分が、一般式がＣａＴｉ１−ａＺｒａＳｉＯ５で示され、ａは、０．１≦ａ≦０．３であることを特徴とする。
【００１１】
本発明の誘電体組成物は、上記範囲を満たすことにより、容量変化率が小さく、比誘電率および比抵抗が高いものが得られる。
【００１２】
Ｍｎ、Ｃｏから選択される少なくとも１種の元素を含む第１副成分を有し、該第１副成分が、前記主成分１００モルに対して、０モル≦第１副成分≦１０モルであることが好ましい。
【００１３】
本発明の誘電体組成物は、上記構成を有することにより、高い比抵抗が得られる。
【００１４】
Ｍｇを含む第２副成分を有し、該第２副成分が、前記主成分１００モルに対して、０モル≦第２副成分≦１０モルであることが好ましい。
【００１５】
本発明の誘電体組成物は、上記構成を有することにより、小さい容量変化率が得られる。
【００１６】
Ｖ、Ｎｂ、Ｔａから選択される少なくとも１種の元素を含む第３副成分を有し、該第３副成分が、前記主成分１００モルに対して、０モル≦第３副成分≦１０モルであることが好ましい。
【００１７】
本発明の誘電体組成物は、上記構成を有することにより、小さい容量変化率が得られる。
【００１８】
Ｒの元素（ただし、Ｒは希土類元素から選択される少なくとも１種の元素）を含む第４副成分を有し、該第４副成分の含有量が、前記主成分１００モルに対して、０モル≦第４副成分≦１０モルであることが好ましい。
【００１９】
本発明の誘電体組成物は、上記構成を有することにより、小さい容量変化率が得られる。
【００２０】
該第４副成分がＹ、Ｇｄ、Ｔｂ、Ｄｙ、Ｈｏであることが好ましい。
【００２１】
本発明の誘電体組成物は、上記構成を有することにより、小さい容量変化率が得られる。
【００２２】
Ｓｉ、Ｌｉ、Ｂ、Ａｌから選択される少なくとも１種の元素を含む第５副成分を有し、該第５副成分の含有量が、前記主成分１００モルに対して、０モル≦第５副成分≦２０モルであることが好ましい。
【００２３】
本発明の誘電体組成物は、上記構成を有することにより、高い比抵抗が得られる。
【００２４】
本発明係る誘電体組成物からなる誘電体層を有する電子部品の用途は特に限定されないが、積層セラミックコンデンサ、圧電素子、チップバリスタ、チップサーミスタ、薄膜コンデンサなどに有用である。
【発明の効果】
【００２５】
本発明に係る誘電体組成物は、容量変化率が小さく、比誘電率および比抵抗が高いため、高温で使用が可能な誘電体組成物および電子部品を提供することができる。
【図面の簡単な説明】
【００２６】
【図１】本発明の一実施形態に係る積層セラミックコンデンサの断面図
【図２】実施例１および比較例１の誘電体組成物の２５℃から２５０℃での容量変化率のグラフ
【発明を実施するための形態】
【００２７】
以下、本発明の実施形態について説明する。
【００２８】
積層セラミックコンデンサを例示し説明する。図１には、本発明の一実施形態に係る積層セラミックコンデンサを示す。積層セラミックコンデンサ１は誘電体層２と内部電極層３とが交互に積層された構成のコンデンサ素子本体１０を有する。このコンデンサ素子本体１０の両端部には、素子本体１０の内部で交互に配置された内部電極層３と各々導通する一対の外部電極４が形成してある。コンデンサ素子本体１０の形状に特に制限はないが、通常、直方体状とされる。また、その寸法にも特に制限はなく、用途に応じて適当な寸法とすればよい。
【００２９】
誘電体層２の厚みは、特に限定されず、積層セラミックコンデンサ１の用途に応じて適宜決定すれば良い。
【００３０】
内部電極層３に含有される導電材は特に限定されないが、Ｎｉ、Ｐｄ、Ａｇ、Ｐｄ−Ａｇ合金、ＣｕまたはＣｕ系合金が好ましい。なお、Ｎｉ、Ｐｄ、Ａｇ、Ｐｄ−Ａｇ合金、ＣｕまたはＣｕ系合金中には、Ｐ等の各種微量成分が０．１重量％程度以下含まれていてもよい。また、内部電極層３は、市販の電極用ペーストを使用して形成してもよい。内部電極層３の厚さは用途等に応じて適宜決定すればよい。
【００３１】
誘電体層２は、ＣａＴｉ１−ａＺｒａＳｉＯ５で表され、ａは０．１≦ａ≦０．３である誘電体組成物を用いていることを特徴とする。
【００３２】
Ｚｒの含有量は０．１から０．３モルであり、好ましくは０．１５から０．２５である。Ｚｒの含有量が少なすぎると、容量変化率が大きくなり、比抵抗が低下する。Ｚｒの含有量が多すぎると、比誘電率が低下してしまう。
【００３３】
。
Ｍｎ、Ｃｏから選択される少なくとも一種である元素の含有量は、ＣａＴｉ１−ａＺｒａＳｉＯ５１００モルに対して、０から１０モルであり、好ましくは０．１から５モルである。これらの元素は比抵抗を高くする効果を有する。これらの含有量が多すぎると、比誘電率が低下してしまう。
【００３４】
Ｍｇの含有量はＣａＴｉ１−ａＺｒａＳｉＯ５１００モルに対して、０から１０モルであり、好ましくは０．１から５モルである。Ｍｇは容量変化率を小さくする効果を有する。Ｍｇの含有量が多すぎると、比誘電率が低下してしまう。
【００３５】
Ｖ、ＮｂおよびＴａから選択される少なくとも一種の元素の含有量は、ＣａＴｉ１−ａＺｒａＳｉＯ５１００モルに対して、０から１０モルであり、好ましくは０．１から５モルである。これらの元素は容量変化率を小さくする効果を有する。これらの含有量が多すぎると、比抵抗が低下してしまう。
【００３６】
Ｒの含有量はＣａＴｉ１−ａＺｒａＳｉＯ５１００モルに対して、０から１０モルであり、好ましくは０．１から５モルである。これらの元素は容量変化率を小さくする効果を有する。これらの含有量が多すぎると、比抵抗が低下してしまう。上記Ｒの元素としては、Ｙ、Ｇｄ、Ｔｂ、ＤｙおよびＨｏが好ましい。
【００３７】
Ｓｉ、Ｌｉ、ＢおよびＡｌから選択される少なくとも一種の元素の含有量は、ＣａＴｉ１−ａＺｒａＳｉＯ５１００モルに対して、０から２０モルであり、好ましくは０．１から５モルである。これらの元素は比抵抗を高くする効果を有する。これらの含有量が多すぎると、比誘電率が低下してしまう。
【００３８】
なお、本明細書では、ＣａＴｉ１−ａＺｒａＳｉＯ５を化学量論組成で表しているが、化学量論組成から外れるものであってもよい。
【００３９】
次に、図１示す積層セラミックコンデンサの製造方法の一例を説明する。
【００４０】
本実施形態の積層セラミックコンデンサ１は、従来の積層セラミックコンデンサと同様に、ペーストを用いた通常の印刷法やシート法によりグリーンチップを作製し、これを焼成した後、外部電極を印刷または転写して焼成することにより製造される。以下、製造方法について具体的に説明する。
【００４１】
まず、一般式ＣａＴｉ１−ａＺｒａＳｉＯ５が所望の割合となるように原料を用意し、混合し、８００℃以上で熱処理（仮焼成）を実施し、仮焼粉を得ることができる。
【００４２】
原料には、Ｃａや、Ｔｉ、Ｚｒ、Ｓｉを主として構成する酸化物やその混合物を原料粉として用いることができる。さらには、焼成により上述した酸化物や複合酸化物となる各種化合物、たとえば炭酸塩、シュウ酸塩、硝酸塩、水酸化物、有機金属化合物等から適宜選択し、混合して用いることもできる。具体的には、Ｃａの原料としてＣａＯを用いてもよいし、ＣａＣＯ３を用いてもよい。
【００４３】
副成分の原料としては、副成分の酸化物やその混合物を原料粉として用いることができる。さらには、焼成により上述した酸化物や複合酸化物となる各種化合物、たとえば炭酸塩、シュウ酸塩、硝酸塩、水酸化物、有機金属化合物等から適宜選択し、混合して用いることもできる。具体的には、Ｍｇの原料としてＭｇＯ用いても良いし、ＭｇＣＯ３を用いても良い。
【００４４】
この主成分の仮焼粉と副成分の原料粉を混合し、乾燥することにより、誘電体組成物原料を準備する。また、主成分の仮焼粉と副成分の原料粉の混合は、後述する塗料化の際に行っても良い。
【００４５】
この誘電体組成物原料を塗料化して、誘電体層用ペーストを調製する。誘電体層用ペーストは、誘電体原料と有機ビヒクルとを混練した有機系の塗料であってもよく、水系の塗料であってもよい。
【００４６】
有機ビヒクルとは、バインダを有機溶剤中に溶解したものである。有機ビヒクルに用いるバインダは特に限定されず、エチルセルロース、ポリビニルブチラール等の通常の各種バインダから適宜選択すればよい。用いる有機溶剤も特に限定されず、印刷法やシート法など、利用する方法に応じて、テルピネオール、ブチルカルビトール、アセトン等の各種有機溶剤から適宜選択すればよい。
【００４７】
また、誘電体層用ペーストを水系の塗料とする場合には、水溶性のバインダや分散剤などを水に溶解させた水系ビヒクルと、誘電体原料とを混練すればよい。水系ビヒクルに用いる水溶性バインダは特に限定されず、たとえば、ポリビニルアルコール、セルロース、水溶性アクリル樹脂などを用いればよい。
【００４８】
内部電極層用ペーストは、上記した各種導電性金属や合金からなる導電材、あるいは焼成後に上記した導電材となる各種酸化物、有機金属化合物、レジネート等と、上記した有機ビヒクルとを混練して調製する。
【００４９】
外部電極用ペーストは、上記した内部電極層用ペーストと同様にして調製すればよい。
【００５０】
上記した各ペースト中の有機ビヒクルの含有量に特に制限はなく、通常の含有量、たとえば、バインダは１〜５重量％程度、溶剤は１０〜５０重量％程度とすればよい。また、各ペースト中には、必要に応じて各種分散剤、可塑剤、誘電体、絶縁体等から選択される添加物が含有されていてもよい。これらの総含有量は、１０重量％以下とすることが好ましい。
【００５１】
印刷法を用いる場合、誘電体層用ペーストおよび内部電極層用ペーストを、ＰＥＴ等の基板上に印刷、積層し、所定形状に切断した後、基板から剥離してグリーンチップとする。
【００５２】
また、シート法を用いる場合、誘電体層用ペーストを用いてグリーンシートを形成し、この上に内部電極層用ペーストを印刷した後、これらを積層してグリーンチップとする。
【００５３】
焼成前に、グリーンチップに脱バインダ処理を施す。脱バインダ条件としては、昇温速度を好ましくは５〜３００℃／時間、保持温度を好ましくは１８０〜５００℃、温度保持時間を好ましくは０．５〜２４時間とする。また、焼成雰囲気は、空気もしくは還元雰囲気とする。
【００５４】
また、焼成時の保持温度は、好ましくは１０００〜１４００℃、より好ましくは１１００〜１３６０℃である。保持温度が上記範囲未満であると緻密化が不十分となり、前記範囲を超えると、内部電極層の異常焼結による電極の途切れや、内部電極層構成材料の拡散による容量変化率の悪化が生じやすくなる。
【００５５】
これ以外の焼成条件としては、昇温速度を好ましくは５０〜５００℃／時間、より好ましくは２００〜３００℃／時間、温度保持時間を好ましくは０．５〜２４時間、より好ましくは１〜３時間、冷却速度を好ましくは５０〜５００℃／時間、より好ましくは２００〜３００℃／時間とする。
【００５６】
上記した脱バインダ処理において、Ｎ２ガスや混合ガス等を加湿するには、たとえばウェッター等を使用すればよい。この場合、水温は５〜７５℃程度が好ましい。また、脱バインダ処理、焼成およびアニールは、連続して行なっても、独立に行なってもよい。
【００５７】
上記のようにして得られたコンデンサ素子本体に、例えばバレル研磨やサンドブラストなどにより端面研磨を施し、外部電極用ペーストを塗布して焼成し、外部電極４を形成する。そして、必要に応じ、外部電極４表面に、めっき等により被覆層を形成する。
【００５８】
以上、本発明の実施形態について説明してきたが、本発明は、上述した実施形態に何等限定されるものではなく、本発明の要旨を逸脱しない範囲内において種々に改変することができる。
【実施例】
【００５９】
以下、本発明の具体的実施例を挙げ、本発明をさらに詳細に説明するが、本発明は、これら実施例に限定されない。
【００６０】
主成分の原料として、ＣａＣＯ３、ＴｉＯ２、ＺｒＯ２、ＳｉＯ２の各粉末を用意した。
【００６１】
これらを主成分組成が表１となるように秤量して、ボールミルにて湿式混合した後、乾燥して各混合粉を得た。そして、これらの混合粉を８００℃で仮焼し、仮焼粉を得た。
【００６２】
次いで、上記とは別に、副成分が表１となるように第１〜第５副成分の原料を準備した。なお、これら第１〜第５副成分の添加量は、主成分１００モルに対する、添加量である。
【００６３】
次いで、上記仮焼粉と、第１〜第５副成分原料とを、秤量して混合し、乾燥することにより、誘電体組成物原料を準備した。
【００６４】
このようにして得られた誘電体組成物原料：１００重量部と、ポリビニルブチラール樹脂：１０重量部と、可塑剤としてのジブチルフタレート（ＤＯＰ）：５重量部と、溶媒としてのアルコール：１００重量部とをボールミルで混合してペースト化し、誘電体層用ペーストを作製した。
【００６５】
また、上記とは別に、Ｐｄ粒子：４４．６重量部と、テルピネオール：５２重量部と、エチルセルロース：３重量部と、ベンゾトリアゾール：０．４重量部とを、３本ロールにより混練し、スラリー化して内部電極層用ペーストを作製した。
【００６６】
そして、作製した誘電体層用ペーストを用いて、ＰＥＴフィルム上に、乾燥後の厚みが７μｍとなるようにグリーンシートを形成した。次いで、この上に内部電極層用ペーストを用いて、内部電極層を所定パターンで印刷した後、ＰＥＴフィルムからシートを剥離し、内部電極層を有するグリーンシートを作製した。次いで、内部電極層を有するグリーンシートを複数枚積層し、加圧接着することによりグリーン積層体とし、このグリーン積層体を所定サイズに切断することにより、グリーンチップを得た。
【００６７】
次いで、得られたグリーンチップについて、脱バインダ処理（昇温速度：１０℃／時間、保持温度：４００℃、温度保持時間：８時間、雰囲気：空気中）で行い、焼成（昇温速度：２００℃／時間、保持温度：１０００〜１４００℃、温度保持時間：２時間、冷却速度：２００℃／時間、雰囲気：空気中）で行い積層セラミック焼成体を得た。
【００６８】
次いで、得られた積層セラミック焼成体の端面をサンドブラストにて研磨した後、外部電極としてＩｎ−Ｇａ共晶合金を塗布し、図１に示す積層セラミックコンデンサと同形状の実施例１から２３及び比較例１から１２の積層セラミックコンデンサを得た。得られた積層セラミックコンデンサのサイズは、いずれも３．２ｍｍ×１．６ｍｍ×１．２ｍｍであり、誘電体層の厚み５．０μｍ、内部電極層の厚み１．５μｍ、内部電極層に挟まれた誘電体層の数は１０とした。
【００６９】
得られた実施例１〜２３及び比較例１〜１２の積層セラミックコンデンサについて、比誘電率（εｓ）、温度に対する静電容量の変化（容量変化率）、比抵抗を下記に示す方法により測定した。
【００７０】
［比誘電率（εｓ）］
積層セラミックコンデンサに対し、２５℃において、デジタルＬＣＲメータ（ＹＨＰ社製４２８４Ａ）にて、周波数１ｋＨｚ、入力信号レベル（測定電圧）１Ｖｒｍｓの信号を入力し、静電容量Ｃを測定した。そして、比誘電率εｓ（単位なし）を、誘電体層の厚みと、有効電極面積と、測定の結果得られた静電容量Ｃとに基づき算出した。結果を表１に示す。比誘電率は高いほうが好ましく、５５以上を良好であると判断した。
【００７１】
［容量温度特性］
コンデンサ試料に対し、２５０℃において、デジタルＬＣＲメータ（ＹＨＰ社製４２８４Ａ）にて、周波数１ｋＨｚ、入力信号レベル（測定電圧）１Ｖｒｍｓの条件で静電容量を測定し、基準温度２５℃における静電容量に対する変化率（容量変化率）を算出した。変化率の絶対値は低いほうが好ましく、±３．０％以内を良好であると判断した。
【００７２】
［比抵抗］
コンデンサ試料に対し、２５０℃において、デジタル抵抗メータ（ＡＤＶＡＮＴＥＳＴ社製Ｒ８３４０）にて、測定電圧２０Ｖ、測定時間６０秒の条件で絶縁抵抗を測定した。コンデンサ試料の電極面積および誘電体厚みから比抵抗の値を算出した。比抵抗は高いほうが好ましく２×１０１１Ωｃｍ以上を良好であると判断した。比抵抗が低いとコンデンサとしては漏れ電流が大きくなり、電気回路において誤動作を起こしてしまう。
【００７３】
【表１】
2015180587.tif 000003
【００７４】
実施例１から３と比較例１および２とを比較することで、誘電体組成物のＺｒの含有量が０．１以上０．３以下であるときは、比誘電率が高く、容量変化率が小さく、比抵抗が高いことがわかる。比較例１では、Ｚｒの含有量が０．０５であるため、容量変化率が悪く、比抵抗が低かった。比較例２では、Ｚｒの含有量が０．３５であるため、比誘電率が低く、比抵抗が低かった。
【００７５】
また、実施例２および実施例４から７を比較することで、第１副成分のＭｎの含有量が０モル以上１０モル以下であるときは、比誘電率が高く、容量変化率が小さく、比抵抗が高いことがわかる。実施例７では、Ｍｎの含有量が１１モルであるため、比誘電率が低かった。
【００７６】
また、実施例２および実施例８から１１（実施例）を比較することで、第２副成分のＭｇの含有量が０モル以上１０モル以下であるときは、比誘電率が高く、容量変化率が小さく、比抵抗が高いことがわかる。実施例１１では、Ｍｇの含有量が１１モルであるため、比誘電率が低かった。
【００７７】
また、実施例２および実施例１２から１５（実施例）を比較することで、第３副成分のＶの含有量が０モル以上１０モル以下であるときは、比誘電率が高く、容量変化率が小さく、比抵抗が高いことがわかる。実施例１５では、Ｖの含有量が１１モルであるため、比抵抗が低かった。
【００７８】
また、実施例２および実施例１６から１９（実施例）を比較することで、第４副成分のＹの含有量が０モル以上１０モル以下であるときは、比誘電率が高く、容量変化率が小さく、比抵抗が高いことがわかる。実施例１９では、Ｙの含有量が１１モルであるため、比抵抗が低かった。
【００７９】
また、実施例２および実施例２０から２３（実施例）を比較することで、第５副成分のＳｉの含有量が０モル以上２０モル以下であるときは、比誘電率が高く、容量変化率が小さく、比抵抗が高いことがわかる。実施例２３では、Ｙの含有量が２１モルであるため、比誘電率が低かった。
【００８０】
Ｍｎの代替物としてＣｏを用い、Ｖの代替物としてＮｂまたはＴａを用い、Ｙの代替物としてＧｄ、Ｔｂ、ＤｙまたはＨｏを用い、Ｓｉの代替物としてＬｉ、ＢまたはＡｌを用いた以外は、実施例１から２３と同様にしてコンデンサ試料を作製し、同様に評価を行った。各副成分種および評価結果を表２に示す。なお、第２副成分であるＭｇは
モルとした。
【００８１】
【表２】
2015180587.tif 000004
【００８２】
表２に示すように、Ｍｎの代替物としてＣｏを用い、Ｖの代替物としてＮｂまたはＴａを用い、Ｙの代替物としてＧｄ、Ｔｂ、ＤｙまたはＨｏを用い、Ｓｉの代替物としてＬｉ、ＢまたはＡｌを用いた場合でも、同様な特性が得られることを確認できた。
【００８３】
これらから、誘電体組成物の組成を本発明所定の範囲とすることにより、高い比誘電率と小さい容量変化率を得られることが確認できた。
【００８４】
さらに、実施例１の試料について２５℃から２５０℃の範囲で温度を変化させて比誘電率を測定した。測定結果について、比較例１の容量率変化と合わせて図２に示す。
【００８５】
図２より、比較例では温度が変化すると静電容量の変化が大きいのに対して、本発明に係る誘電体組成物を有する試料は静電容量の温度に対する変化が小さいことがわかる。
【産業上の利用可能性】
【００８６】
広範囲な温度領域において、温度特性が平坦なため、車載用の誘電体素子、電子部品および積層電子部品としてエンジンルーム近傍など高温の環境での用途に適用できる。
【００８７】
本発明の誘電体組成物で構成される誘電体膜を備える薄膜コンデンサにも上記と同様な用途に適用できる。
【符号の説明】
【００８８】
１  積層セラミックコンデンサ
２  誘電体層
３  内部電極層
４  外部電極
１０  コンデンサ素子本体
【図１】
2015180587.tif 000005
【図２】
2015180587.tif 000006